(57)【要約】【課題】  本発明は、界面活性剤を使用せずとも保存安定性に優れ、なおかつ安全性に優れる、化粧料や皮膚用製剤用などに有用な油中水滴型エマルジョン組成物を提供することを目的とする。【解決手段】（ａ）油相成分            １００質量部、（ｂ）水性相成分          １１〜８００質量部、及び（ｃ）体積メジアン径（Ｄ５０）５〜１５００ｎｍを有する疎水性球状ゾルゲルシリカ微粒子            ０．５〜４０質量部を含む油中水滴型エマルジョン組成物。【選択図】なし【特許請求の範囲】
【請求項１】
（ａ）油相成分            １００質量部、
（ｂ）水性相成分          １１〜８００質量部、及び
（ｃ）体積メジアン径（Ｄ５０）５〜１５００ｎｍを有する疎水性球状ゾルゲルシリカ微粒子                    ０．５〜４０質量部
を含む油中水滴型エマルジョン組成物。
【請求項２】
疎水性球状ゾルゲルシリカ微粒子が疎水化度１０〜７０を有する、請求項１記載の油中水滴型エマルジョン組成物。
【請求項３】
疎水性球状ゾルゲルシリカ微粒子が平均円形度０．８〜１を有する、請求項１または２記載の油中水滴型エマルジョン組成物。
【請求項４】
前記（ｃ）成分が、親水性球状ゾルゲルシリカ微粒子の−ＳｉＯＲ’基の一部又は全部と３官能性シランＲ２Ｓｉ（ＯＲ１）３とが反応してできる基を有する、疎水性球状ゾルゲルシリカ微粒子である（前記式において、Ｒ’は水素原子、又は置換または非置換の炭素原子数１〜２０の一価炭化水素基であり、Ｒ１及びＲ２は、互いに独立に、置換または非置換の炭素原子数１〜２０の一価炭化水素基である）、請求項１〜３のいずれか１項に記載の油中水滴型エマルジョン組成物。
【請求項５】
前記（ｃ）成分が、請求項４記載の疎水性球状ゾルゲルシリカ微粒子の表面に存在する−ＳｉＯＲ’基とシラザン化合物又は１官能性シランとが反応してＲ３３ＳｉＯ１／２−基が導入された疎水性球状ゾルゲルシリカ微粒子である（前記式において、Ｒ’は上述の通りであり、Ｒ３は置換または非置換の炭素原子数１〜１０の一価炭化水素基である）、請求項４記載の油中水滴型エマルジョン組成物。
【請求項６】
（ａ）油相成分が、シリコーン油、炭化水素油、及び脂肪アルコール類から選択される少なくとも１種である、請求項１〜５のいずれか１項に記載の油中水滴型エマルジョン組成物。
【請求項７】
（ｃ）疎水性球状ゾルゲルシリカ微粒子が、体積メジアン径（Ｄ５０）５〜１０００ｎｍを有する、請求項１〜６のいずれか１項に記載の油中水滴型エマルジョン組成物。
【請求項８】
（ｃ）疎水性球状ゾルゲルシリカ微粒子が、体積粒度分布（Ｄ９０／Ｄ１０）３以下を有する、請求項１〜７のいずれか１項に記載の油中水滴型エマルジョン組成物。
【請求項９】
界面活性剤を含まない、請求項１〜８のいずれか１項に記載の油中水滴型エマルジョン組成物。
【発明の詳細な説明】
【技術分野】
【０００１】
本発明は、界面活性物質として機能する特定の疎水性球状ゾルゲルシリカ微粒子を含有する油中水滴型のピッカリングエマルジョン組成物に関するものであり、特には、化粧料や皮膚製剤用の分野で好適なエマルジョン組成物に関する。
【背景技術】
【０００２】
エマルジョンとは、互いに混和しない又は僅かな混和性しか有さない二つの相（液体を含有する）のうち一つが、微細な液滴となりもう一方の相の中に分散されている状態のことを表す。
【０００３】
上記二つの相が水と油であり、そして油の液滴が水中に細かく分散されている場合、水中油滴型エマルジョン（Ｏ／Ｗ型エマルジョン）と呼ぶ。また、油中水滴型エマルジョン（Ｗ／Ｏ型エマルジョン）は、水の液滴が油中に細かく分散された形態であり、この二つの相における両者の関係は逆となる。ここでの基本的な特性は、油の種類によって決定される。
【０００４】
エマルジョンは通常、界面活性剤の添加を必要とする。界面活性剤は、上記二相に対して両親媒性の分子構造を有するものであり、分子内に極性（親水性）、及び非極性（親油性）部分を持つ。また、分子内の親水部の性質により、イオン性（アニオン性、カチオン性、及び両性・双性）、及び非イオン性に細分化される。
【０００５】
水と油を混ぜる際、通常は油／水界面において界面張力が働いて、界面の面積を出来るだけ小さくしようとする故に、分散によって大きい界面が形成されるよりも二相に分かれている方が安定となる（相分離）。しかし、界面活性剤の存在下では、界面活性剤分子の油／水界面への吸着により界面張力が低下され、界面の面積が大きくても分散が安定である。つまり、界面活性剤の添加によりエマルジョンは安定になる。
【０００６】
上記の通り、界面活性剤は相分離しない安定なエマルジョンの形成において重要な構成要素の一つと言える。
【０００７】
化粧料又は皮膚用製剤中において、一般的な界面活性剤の使用はそれ自体受け入れられている。それにも関わらず、界面活性剤は他の化学物質と同様、ある種の状況下ではアレルギー性反応、又は使用者の過敏性に基づく反応を引き起こし得る為、安全性を考慮すれば、使用量を低減（極力少なく）するか、全くもって使用しないことが求められている。
【０００８】
これに対し１９００年頃、ピッカリングは液／液界面に吸着した固体微粒子によって安定化したエマルジョンを発見している。これにより、種々の固体微粒子、例えば塩基性の硫酸銅や硫酸鉄、又は他の硫酸金属塩を添加することにより安定化される、パラフィン／水エマルジョンを調製した。以後、このような固体微粒子を用いて調製されるエマルジョンは、通常「ピッカリングエマルジョン」と呼ばれ、界面活性剤を用いずともエマルジョンを調製することが可能である。
【０００９】
固体微粒子を用いて調製するエマルジョンの場合、微粒子は一般的な分子レベルの界面活性剤よりも吸着エネルギーが高いことから、適度な濡れ性を持つ微粒子が一度界面に吸着すると、界面からの脱離は起きにくくなり、形成するエマルジョンは安定化される特性を有している。従って上記の理由により、ピッカリングエマルジョンは通常の界面活性剤により安定化されたものと比較して、液滴間の合一に対する安定性が高いと言われている。
【００１０】
近年、ピッカリングエマルジョンを化粧料又は皮膚用製剤用のための基剤として使用する技術が開発されてきており、数多くの研究報告がなされている（例えば非特許文献１）。香粧品の分野などにおけるピッカリングエマルジョンの活用も提案されている。
【００１１】
例えば、特許文献１には、疎水性微粒子を含む水中油滴型エマルジョン組成物であり、化粧料及び皮膚用製剤用に有用であることが記載されている。また、特許文献２は乳化安定性に優れた水中油型乳化組成物が記載されており、固体微粒子として、疎水性シリカ、疎水性セルロース、シリコーン樹脂粉末、中空半球状シリコーン粒子、ポリアミド樹脂、タルク、疎水性顔料等が記載されている。また、特許文献３は油中水滴型エマルジョン組成物であり、表面処理を施した熱分解シリカ（乾式シリカ）や、アルキルアルコキシシランを重合させたポリシルセスキオキサン粒子を配合することが記載されている。
【先行技術文献】
【特許文献】
【００１２】
【特許文献１】特表２０１６−５４０７８３号公報
【特許文献２】特開２０１０−５９０７６号公報
【特許文献３】特許第２６５６２２６号
【非特許文献】
【００１３】
【非特許文献１】Ｂ．  Ｂｉｎｋｓ  ｅｔ．  Ａｌ，  Ａｄｖａｎｃｅｓ  ｉｎ  Ｃｏｌｌｏｉｄ  ａｎｄ  Ｉｎｔｅｒｆａｃｅ  Ｓｃｉｅｎｃｅ  １００−１０２（２００３）
【発明の概要】
【発明が解決しようとする課題】
【００１４】
しかし、上記特許文献に記載される油中水滴型ピッカリングエマルジョンは保存安定性が低く相分離が生じるなど、クリーム等の化粧料製品として応用する際に十分な性能を有しているとは言い難いものであった。
【００１５】
従って本発明は、界面活性剤を使用せずとも保存安定性に優れ、なおかつ安全性に優れる、化粧料や皮膚用製剤用などに有用な油中水滴型エマルジョン組成物を提供することを目的とする。
【課題を解決するための手段】
【００１６】
上記課題を解決するため鋭意検討したところ、本発明者は、粒子径が揃っており（狭い粒度分布を有し）、凝集性が低い親水性球状ゾルゲルシリカ微粒子表面を疎水化処理して得られる疎水性球状ゾルゲルシリカ微粒子を界面活性物質として配合することにより、通常使用する界面活性剤を含有しなくても保存安定性に優れる油中水滴型エマルジョンが得られることを見出し、本発明を成すに至った。
【００１７】
即ち本発明は、
（ａ）油相成分            １００質量部、
（ｂ）水性相成分          １１〜８００質量部、及び
（ｃ）体積メジアン径（Ｄ５０）５〜１５００ｎｍを有する疎水性球状ゾルゲルシリカ微粒子                    ０．５〜４０質量部
を含む油中水滴型エマルジョン組成物を提供する。
【発明の効果】
【００１８】
本発明の油中水滴型エマルジョン組成物は保存安定性に優れ、且つ、安全性が高い。従って、該エマルジョン組成物は、界面活性剤を含有する油中水滴型エマルジョンの持つ機能を損なうことなく、安定的かつ安全な材料として使用することができ、化粧料及び皮膚用製剤用エマルジョンとして有用である。
【図面の簡単な説明】
【００１９】
【図１】図１は実施例４で調製したエマルジョン組成物の偏光顕微鏡画像である。
【図２】図２は実施例１０で調製したエマルジョン組成物の偏光顕微鏡画像である。
【図３】図３は本発明のエマルジョン組成物において油／水界面にあるシリカ微粒子の電子顕微鏡画像の全体像である。
【図４】図４は本発明のエマルジョン組成物において油／水界面にあるシリカ微粒子の電子顕微鏡画像の拡大像である。
【発明を実施するための形態】
【００２０】
以下、本発明について詳細に説明する。
【００２１】
本発明のエマルジョン組成物は、液／液界面に吸着した固体微粒子によって安定化されたエマルジョンであり、所謂ピッカリングエマルジョンと称されるものである。従って、本発明のエマルジョン組成物は、好ましくは乳化剤などの界面活性剤を含まない。
【００２２】
＜油相成分＞
油相成分は、例えばシリコーン油、及び炭化水素油等の非極性油や、脂肪族アルコール、及びエステル等の極性油が挙げられ、またそれらの混合物であってもよい。好ましくは、非極性油である。
【００２３】
シリコーン油は、例えば、ジメチルポリシロキサン、トリストリメチルシロキシメチルシラン、カプリリルメチコン、フェニルトリメチコン、テトラキストリメチルシロキシシラン、メチルフェニルポリシロキサン、メチルヘキシルポリシロキサン、メチルハイドロジェンポリシロキサン、ジメチルシロキサン・メチルフェニルシロキサン共重合体等の低粘度から高粘度の直鎖あるいは分岐状のオルガノポリシロキサンや、オクタメチルシクロテトラシロキサン、デカメチルシクロペンタシロキサン、ドデカメチルシクロヘキサシロキサン、テトラメチルテトラハイドロジェンシクロテトラシロキサン、テトラメチルテトラフェニルシクロテトラシロキサン等の環状オルガノポリシロキサン、ガム状のジメチルシロキサン・メチルフェニルシロキサン共重合体等のシリコーンゴム、及びシリコーンガムやゴムの環状オルガノポリシロキサン溶液、アルキル変性シリコーン、長鎖アルキル変性シリコーン、シリコーン樹脂、及びシリコーンレジンの溶解物等が挙げられる。好ましくは、ジメチルポリシロキサン、フェニルトリメチコン、メチルフェニルポリシロキサン、メチルヘキシルポリシロキサン、メチルハイドロジェンポリシロキサン、ジメチルシロキサン・メチルフェニルシロキサン共重合体等の低粘度から高粘度の直鎖あるいは分岐状のオルガノポリシロキサン、オクタメチルシクロテトラシロキサン等の環状オルガノポリシロキサンなどが挙げられる。
【００２４】
上記シリコーン油は有機変性されていてもよい。有機変性されたシリコーン油とは、前記シリコーン油の構造中に１以上の有機官能基を有するシリコーン油であり、例えば、アミノ変性シリコーン油、エポキシ変性シリコーン油、ポリエーテル変性シリコーン油、カルボキシ変性シリコーン油、アルコール変性シリコーン油、アルキル変性シリコーン油、アンモニウム塩変性シリコーン油、及びフッ素変性シリコーン油等の変性シリコーン油等が挙げられる。
【００２５】
炭化水素油としては、例えば、直鎖状、分岐状、又は環状であってよい、炭素数６〜１６の低級アルカンが挙げられる。例えば、ヘキサン、ウンデカン、ドデカン、トリデカン及びイソパラフィン等である。または、炭素原子を１７個以上有する直鎖状または分岐状の炭化水素であってもよく、例えば、流動パラフィン、流動ワセリン、ポリデセン、水素化ポリイソブテン、オリーブ油、ごま油、米ぬか油、サフラワー油、大豆油、とうもろこし油、菜種油、パーム油、パーム核油、ひまわり油、アルモンド油、綿実油、やし油、落花生油、魚油、スクワレン、及びスクワラン等が挙げられる。
【００２６】
脂肪族アルコールは、Ｒ−ＯＨ構造を有し、Ｒは炭素原子数４〜４０、好ましくは炭素原子数６〜３０、より好ましくは炭素原子数１２〜２０の、飽和又は不飽和の直鎖状または分岐状の一価炭化水素基である。例えば、炭素数１２〜２０のアルキル基及びアルケニル基が挙げられる。Ｒは、少なくとも１つのヒドロキシル基で置換されていても良い。
【００２７】
該脂肪族アルコールとしては、例えば、ラウリルアルコール、セチルアルコール、ステアリルアルコール、イソステアリルアルコール、ベヘニルアルコール、ウンデシレニルアルコール、ミリスチルアルコール、オクチルドデカノール、ヘキシルデカノール、及びそれらの混合物等を挙げることができる。
【００２８】
エステル油は、飽和または不飽和の直鎖状または分岐状のＣ１〜Ｃ２６脂肪族一酸、またはポリ酸と、飽和または不飽和の直鎖状あるいは分岐状のＣ１〜Ｃ２６脂肪族モノアルコール、またはポリアルコールとの縮合反応から得られる液体エステルであり、このエステルの炭素原子の総数は１０以上であることが望ましい。
【００２９】
エステル油は、アジピン酸ジイソブチル、コハク酸ジエチルヘキシル、２−エチルヘキサン酸セチル、トリ２−エチルヘキサン酸グリセリル、エチルヘキサン酸ヘキシルデシル、トリエチルヘキサノイン、ジエチルヘキサン酸ネオペンチルグリコール、トリエチルヘキサン酸トリメチロールプロパン、テトラエチルヘキサン酸ペンタエリスリチル、ジカプリン酸ネオペンチルグリコール、イソノナン酸エチルヘキシル、イソノナン酸イソノニル、イソノナン酸イソデシル、イソノナン酸イソトリデシル、ラウリン酸ヘキシル、ミリスチン酸イソプロピル、ミリスチン酸オクチルドデシル、ミリスチン酸イソセチル、パルミチン酸イソプロピル、パルミチン酸エチルヘキシル、パルミチン酸オクチル、ステアリン酸エチル、ステアリン酸オクチル、ステアリン酸イソセチル、イソステアリン酸エチル、イソステアリン酸イソプロピル、イソステアリン酸ヘキシルデシル、イソステアリン酸イソステアリル、トリイソステアリン酸グリセリル、トリイソステアリン酸ポリグリセリル、トリイソステアリン酸トリメチロールプロパン、テトライソステアリン酸ペンタエリスリチル、オレイン酸エチル、トリ（カプリル・カプリン酸）グリセリル、及び１，２−ステアロイルステアリン酸オクチルドデシル等が挙げられる。
【００３０】
＜水性相成分＞
本発明のエマルジョン組成物において、水性相成分は、液滴サイズが粒径１〜３００μｍ、好ましくは１〜５０μｍの範囲を有するのがよい。粒径が上記上限値より大きいと、エマルジョンの保存安定性が低下する場合がある。該粒径は、例えばレーザ回折／散乱式粒子径分布測定装置や偏光顕微鏡で測定することが出来る。
【００３１】
水性相成分は水、または水以外の水溶性の成分であればよく、従来公知の水性相成分であればよい。また、水性相成分はエマルジョンの保存安定剤を含んでいてもよい。エマルジョンの保存安定剤は、例えば、塩化ナトリウム、二塩化マグネシウム、または硫酸マグネシウム等の無機塩が挙げられる。また、水と混和性のある有機溶媒を含んでもよく、例としては２〜２０個の炭素原子、好ましくは２〜１０個の炭素原子、優先的には２〜６個の炭素原子を有する、グリセロール、プロピレングリコール、ブチレングリコール、ペンチレングリコール、ヘキシレングリコール、ジプロピレングリコール、またはジエチレングリコール等のポリオール、モノー、ジーまたはトリプロピレングリコールアルキルエーテル、モノー、ジーまたはトリエチレングリコールアルキルエーテル等のグリコールエーテルが挙げられる。
【００３２】
その他の水溶性成分は、化粧料等に用いられる有効成分が挙げられる。例えば、グリチルリチン酸ジカリウム、β−グリチルレチン酸、ヨモギエキス等の抗炎症剤；グルコシルルチン等の抗酸化剤；センブリ抽出液；ニコチン酸ベンジル等の血行促進剤；ヒアルロン酸ナトリウム、ピロリドンカルボン酸ナトリウム、トウキンセンカエキス、オウゴンエキス、シラカバエキス等の保湿剤；エチニルエストラジオール等のホルモン剤；ビタミンＣ等のビタミン類；アミノ酸、ペプチド、核酸及びその誘導体等の栄養剤；生理活性ペプチド、各種水溶性抗がん剤、酵素、忌避剤等が挙げられる。
【００３３】
また、多価アルコール、エタノールなどの低級アルコール、水溶性高分子、植物抽出エキス、防腐剤、金属封止剤、酸化防止剤、着色剤、ｐＨ調整剤、香料などの成分を適宜配合することが出来る。
【００３４】
＜疎水性球状ゾルゲルシリカ微粒子＞
本発明は、油中水滴型エマルジョン組成物に配合する固体微粒子が特定の疎水性球状ゾルゲルシリカ微粒子であることを特徴とする。即ち、本発明は、油中水滴型エマルジョン組成物が、体積メジアン径（Ｄ５０）５〜１５００ｎｍを有する疎水性球状ゾルゲルシリカ微粒子を含有することを特徴とする。一般に、合成非晶質シリカは湿式法シリカと乾式法シリカに大別される。ゾルゲルシリカ微粒子は、ゾルゲル法で製造された、いわゆる湿式法シリカに分類されるシリカ微粒子である。乾式法シリカは、凝集性が高いため、溶液分散系で測定される粒度分布測定では一次粒径で得られても、粉体系で測定される顕微鏡観察では凝集が著しくなり、両者の結果は一致しない。これに対し、ゾルゲルシリカ微粒子は、凝集性が低く、分散性が高い。これは、溶液分散系で測定される粒度分布測定により得られる数値と、粉体系で測定される顕微鏡観察により得られる画像サイズとが良く一致することからわかる。また、湿式法シリカは、乾式法シリカと比較して表面シラノール基が多い。本発明のゾルゲルシリカ微粒子は該シラノール基が後述する方法にて疎水化されたものである。本発明の疎水性球状ゾルゲルシリカ微粒子は好ましくは、疎水化度１０〜７０を有し、また平均円形度０．８〜１を有する。
【００３５】
疎水性球状ゾルゲルシリカ微粒子は、粒子径５〜１５００ｎｍを有し、好ましくは５〜１０００ｎｍを有し、更に好ましくは７〜８００ｎｍを有し、特に好ましくは１０〜５００ｎｍを有する。この粒子径が上記下限値よりも小さいと、エマルジョンが得られない場合がある。また、粒子径が上記上限値よりも大きいと、エマルジョンが得られない、あるいは水性相の粒径を小さくすることが困難となり、保存安定性が不良となる場合がある為、好ましくない。上記粒子径は、体積メジアン径（Ｄ５０）の値を示す。体積メジアン径（Ｄ５０）とは、体積粒度分布を累積分布で表した際の累積５０％に相当する粒子径である。体積メジアン径は、例えば、レーザ回折／散乱式粒子径分布測定装置により測定出来る。
【００３６】
本発明において「球状」とは、真球だけでなく、若干歪んだ球体も包含する。このような粒子の形状は、粒子を二次元に投影した時の円形度として評価できる。円形度とは（粒子面積に等しい円の周囲長）／（粒子周囲長）と定義するものである。ここで、本発明における「球状」とは、特には平均円形度が０．８〜１の範囲にあるものを意味する。従って、疎水性球状ゾルゲルシリカ微粒子は平均円形度０．８〜１を有し、好ましくは０．８５〜１を有し、より好ましくは０．９０〜１を有するのがよい。尚、円形度は、電子顕微鏡等で得られる画像の解析により測定することが出来る。
【００３７】
疎水性球状ゾルゲルシリカ微粒子は、体積粒度分布の指標であるＤ９０／Ｄ１０値３以下を有するのが好ましく、より好ましくは２．９以下である。粉体の粒度分布では、粒径の小さい側から累積１０％となる粒子径をＤ１０、粒径の小さい側から累積９０％となる粒子径をＤ９０という。Ｄ９０／Ｄ１０値が３以下、より好ましくは２．９以下であることは、粒度分布がシャープ（単一）であることを意味する。粒度分布がシャープであると、油／水界面において微粒子は最密充填的に配列することができ、エマルジョンの保存安定性を高めるのに好ましい。
【００３８】
疎水性球状ゾルゲルシリカ微粒子は、上述した通り好ましくは疎水化度１０〜７０を有し、より好ましくは３０〜７０を有する。疎水化度とは、メタノールウェッタビリティー（ＭＷ値）と呼ばれるものである。疎水化度（ＭＷ値）が高いほど疎水性が強いことを示し、その数値が７０以下であると良好な油中水滴型エマルジョンを得ることができる。また、疎水化度が上記下限値未満であると油中水滴型エマルジョンとならない場合がある。
【００３９】
本発明における疎水性球状ゾルゲルシリカ微粒子は、好ましくはテトラアルコキシシランの加水分解によって得られる、実質的にＳｉＯ２単位からなる親水性球状シリカ微粒子に後述する表面疎水化処理を施すことにより得られる。該疎水性球状ゾルゲルシリカ微粒子は粒子径が親水性球状ゾルゲルシリカ微粒子の一次粒子径を維持し、凝集せずに、粒子径の揃った粒子となる。該疎水性球状ゾルゲルシリカ微粒子は微細な粒子にも関わらず凝集性が低いという特性を有する。従って、該疎水性球状ゾルゲルシリカ微粒子を油中水滴型エマルジョンの固体微粒子として使用することにより、油／水界面において粒子が単層ないし複層で最密充填的に配列することができ、それ故に保存安定性の高い良好なエマルジョンを与えることができる。
【００４０】
上記において、親水性球状シリカ微粒子が「実質的にＳｉＯ２単位からなる」とは、該微粒子は基本的にＳｉＯ２単位から構成されているが、少なくとも表面にシラノール（Ｓｉ−ＯＨ）基を複数個有することを意味する。また、原料であるテトラアルコキシシランおよび／またはその部分加水分解縮合生成物に由来する加水分解性基が、一部シラノール基に転化されず若干量そのまま粒子表面や内部に残存していてもよい。これらシラノール基や加水分解性基は上記した表面処理により疎水化される。
【００４１】
本発明における疎水性球状ゾルゲルシリカ微粒子は、上記親水性球状ゾルゲルシリカ微粒子の−ＳｉＯＲ’基の一部又は全部と３官能性シランＲ２Ｓｉ（ＯＲ１）３とが反応してできる基を有する。前記式において、Ｒ'は水素原子、又は置換または非置換の炭素原子数１〜２０の一価炭化水素基であり、Ｒ１及びＲ２は、互いに独立に、置換または非置換の炭素原子数１〜２０の一価炭化水素基である。疎水化処理により、親水性球状ゾルゲルシリカ微粒子表面にある−ＳｉＯＲ’基にＲ２ＳｉＯ３／２−が導入される。
【００４２】
置換または非置換の炭素原子数１〜２０の一価炭化水素基とは、好ましくは炭素原子数１〜６、より好ましくは炭素原子数１〜３、特に好ましくは炭素原子数１〜２の１価炭化水素基である。該１価炭化水素基としては、例えば、メチル基、エチル基、プロピル基、イソプロピル基、ブチル基、及びヘキシル基等のアルキル基、好ましくは、メチル基、エチル基、プロピル基、及びイソプロピル基、特に好ましくは、メチル基、及びエチル基が挙げられる。また、これらの１価炭化水素基の水素原子の一部または全部が、フッ素原子、塩素原子、及び臭素原子等のハロゲン原子、好ましくはフッ素原子で置換されていてもよい。
【００４３】
本発明における疎水性球状ゾルゲルシリカ微粒子は、好ましくは、上記３官能性シランＲ２Ｓｉ（ＯＲ１）３による疎水化処理後に、表面に存在するシラノール基や加水分解性基がさらに疎水化処理された疎水性球状ゾルゲルシリカ微粒子であるのがよい。即ち、本発明における疎水性球状ゾルゲルシリカ微粒子のより好ましい態様としては、前記（ｃ）成分が、上記親水性球状ゾルゲルシリカ微粒子の−ＳｉＯＲ’基の一部又は全部と３官能性シランＲ２Ｓｉ（ＯＲ１）３とが反応してできる基を有する疎水性球状ゾルゲルシリカ微粒子の表面に存在するシラノール基や加水分解性基とシラザン化合物又は一官能性シランとが反応してＲ３３ＳｉＯ１／２−が導入された疎水性球状ゾルゲルシリカ微粒子である。前記式においてＲ'は水素原子、又は置換または非置換の炭素原子数１〜２０の一価炭化水素基であり、Ｒ１及びＲ２は、互いに独立に、置換または非置換の炭素原子数１〜２０の一価炭化水素基であり、Ｒ３は置換または非置換の炭素原子数１〜１０の一価炭化水素基である。Ｒ３３ＳｉＯ１／２−で疎水化されることにより、親水性球状シリカ微粒子由来のシラノール基及び３官能性シランＲ２Ｓｉ（ＯＲ１）３由来の−ＳｉＯＲ１基にＲ３３ＳｉＯ１／２−が導入される。
【００４４】
上記式中、Ｒ３は互いに独立に、置換または非置換の、炭素原子数１〜１０、好ましくは炭素原子数１〜６、特に好ましくは１又は２の１価炭化水素基である。該１価炭化水素基としては、例えば、メチル基、エチル基、プロピル基、イソプロピル基、ブチル基、ヘキシル基、及びオクチル基等のアルキル基、好ましくは、メチル基、エチル基、及びプロピル基、特に好ましくは、メチル基、及びエチル基が挙げられる。また、これら１価炭化水素基の水素原子の一部または全部が、フッ素原子、塩素原子、臭素原子等のハロゲン原子、好ましくは、フッ素原子で置換されていてもよい。
【００４５】
本発明の疎水性球状ゾルゲルシリカ微粒子は、上述した通り、ゾルゲル法によって製造される球状シリカ微粒子の表面を上述の通り疎水化処理して得られる。製造方法は公知の方法に従えばよい。ゾルゲル法とは、アルコール等の親水性有機溶媒と水と塩基性物質との混合物中に４官能性シラン化合物を添加し、反応させて、親水性球状シリカ微粒子を含む溶媒分散液を得た後、溶媒を乾燥させて粉体を得る工程により製造する方法である。より詳細な製造方法について、以下に説明する。
【００４６】
＜製造方法（Ａ）＞
本発明の疎水性球状ゾルゲルシリカ微粒子は、
工程（Ａ１）：親水性球状ゾルゲルシリカ微粒子の合成工程、
工程（Ａ２）：３官能性シラン化合物による表面処理工程、及び
好ましくは工程（Ａ３）：１官能性シラン化合物による表面処理工程
を含む製造方法により得られる。以下、各工程の詳細について、順を追って説明する。
【００４７】
工程（Ａ１）：親水性球状ゾルゲルシリカ微粒子の合成工程
親水性球状ゾルゲルシリカ微粒子は、一般式（Ｉ）：Ｓｉ（ＯＲ１）４  （Ｉ）で表される４官能性シラン化合物及び／又はその部分加水分解物を加水分解及び縮合することにより得られる。上記式（Ｉ）において、Ｒ１は置換または非置換の炭素原子数１〜２０の一価炭化水素基である。該加水分解および縮合反応は、従来公知の方法に従えばよい。例えば反応温度は２０〜７０℃で行えばよい。即ち、塩基性物質を含む親水性有機溶媒と水との混合物中に４官能性シラン化合物及び／又はその部分加水分解物を添加することにより行われる。これにより「実質的にＳｉＯ２単位からなる」親水性球状シリカ微粒子を含む溶媒分散液を得る。
【００４８】
上記一般式（1）で示される４官能性シラン化合物としては、例えば、テトラメトキシシラン、テトラエトキシシラン、テトラプロポキシシラン、テトラブトキシシラン等のテトラアルコキシシラン、テトラフェノキシシラン等が挙げられ、好ましくは、テトラメトキシシラン、テトラエトキシシラン、テトラプロポキシシラン、テトラブトキシシラン、特に好ましくは、テトラメトキシシラン、テトラエトキシシランが挙げられる。また、一般式（1）で示される４官能性シラン化合物の部分加水分解縮合生成物としては、例えば、メチルシリケート、エチルシリケート等が挙げられる。
【００４９】
親水性有機溶媒は、上記４官能性シラン化合物及び／又は部分加水分解縮合物及び水とを溶解するものであれば特に制限されない。例えば、アルコール類、メチルセロソルブ、エチルセロソルブ、ブチルセロソルブ、酢酸セロソルブ等のセロソルブ類、アセトン、メチルエチルケトン等のケトン類、ジオキサン、テトラヒドロフラン等のエーテル類が挙げられる。好ましくは、アルコール類、セロソルブ類、特に好ましくはアルコール類が挙げられる。
【００５０】
アルコール類は例えば一般式（Ｖ）：Ｒ４ＯＨ    （Ｖ）で表される。一般式（Ｖ）中、Ｒ４は炭素原子数１〜６の、好ましくは炭素原子数１〜４の、特に好ましくは１〜２の１価炭化水素基である。該１価炭化水素基としては、例えば、メチル基、エチル基、プロピル基、イソプロピル基、ブチル基等のアルキル基、好ましくはメチル基、エチル基、プロピル基、イソプロピル基、より好ましくはメチル基、エチル基が挙げられる。該アルコールとしては、例えば、メタノール、エタノール、プロパノール、イソプロパノール、ブタノール等が挙げられるが、より好ましくは、メタノール、エタノールが挙げられる。
【００５１】
塩基性物質は、アンモニア、ジメチルアミン、及びジエチルアミン等が挙げられ、好ましくはアンモニア、及びジエチルアミン、特に好ましくはアンモニアが挙げられる。これら塩基性物質は、所要量を水に溶解した後、得られた水溶液を前記親水性有機溶媒と混合すればよい。
【００５２】
このとき使用される水の量は、上記４官能性シラン化合物及び／又はその部分加水分解物のアルコキシ基の合計１モルに対して０．５〜５モルであることが好ましく、０．６〜２モルであることがより好ましく、０．７〜１モルであることが特に好ましい。また、水に対する親水性有機溶媒の比率は、質量比にして０．５〜１０であることが好ましく、３〜９であることがより好ましく、５〜８であることが特に好ましい。塩基性物質の量は４官能性シラン化合物及び／又はその部分加水分解物のアルコキシ基の合計１モルに対して０．０１〜２モルであることが好ましく、０．０２〜０．５モルであることがより好ましく、０．０４〜０．１２モルであることが特に好ましい。
【００５３】
上記工程（Ａ１）により親水性球状ゾルゲルシリカ微粒子を含む溶媒分散液が得られる。該分散液中の球状ゾルゲルシリカ微粒子の濃度は、通常３質量％以上１５質量％未満であり、好ましくは５〜１０質量％である。シリカ微粒子の濃度が低すぎると生産性が低下するため好ましくない。また、濃度が高すぎると球状シリカ微粒子の粒子間における凝集が生じる恐れがある。
【００５４】
工程（Ａ２）：３官能性シラン化合物による表面処理工程
上記工程（Ａ１）において得られた親水性球状シリカ微粒子を含む溶媒分散液に、一般式（ＩＩ）：    Ｒ２Ｓｉ（ＯＲ１）３（ＩＩ）で示される、３官能性シラン化合物及び／又はその部分加水分解生成物を添加し、上記親水性球状シリカ微粒子表面にあるシラノール基またはアルコキシ基と反応させることにより、該親水性球状シリカ微粒子表面にＲ２ＳｉＯ３／２単位を導入した第一の疎水性球状ゾルゲルシリカ微粒子を含む溶媒分散液を得る。上記式（ＩＩ）において、Ｒ１及びＲ２は上記の通りである。上記工程（Ａ１）で得られた親水性球状シリカ微粒子は凝集しやすいため、このような疎水化処理をすることにより、シリカ微粒子間の凝集が抑制できる。
【００５５】
上記３官能性シラン化合物としては、例えば、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ブチルトリメトキシシラン、ブチルトリエトキシシラン、ヘキシルトリメトキシシラン、ヘキシルトリエトキシシラン、トリフルオロプロピルトリメトキシシラン、トリフルオロプロピルトリエトキシシラン、ヘプタデカフルオロデシルトリメトキシシラン、及び、ヘプタデカフルオロデシルトリエトキシシラン等のトリアルコキシシランが挙げられる。好ましくは、メチルトリエトキシシラン、及びエチルトリエトキシシランであり、より好ましくはメチルトリエトキシシランである。また、これらの部分加水分解縮合物であってもよい。  
【００５６】
上記３官能性シラン化合物の添加量は、親水性球状シリカ微粒子が有するＳｉ原子１モル当り０．００１〜１モル、好ましくは０．０１〜０．１モル、特に好ましくは０．０１〜０．０５モルである。添加量が０．０１モルより少ないと分散性が悪くなる場合があり、１モルより多いと球状シリカ微粒子の粒子間における凝集が生じてしまう。尚、親水性球状シリカ微粒子のＳｉ原子１モルとは、原料となるテトラアルコキシシランが全て反応したと仮定した際の、Ｓｉ原子１ｍｏｌを意味する。
【００５７】
上記工程（Ａ２）により第一の疎水性球状ゾルゲルシリカ微粒子を含む溶媒分散液が得られる。該分散液中の球状シリカ微粒子の濃度は３質量％以上１５質量％未満であるのがよく、好ましくは５〜１０質量％である。該球状シリカ微粒子の濃度が低すぎる条件下では生産性が低下してしまうため好ましくない。また、濃度が高すぎる条件下では球状シリカ微粒子の粒子間における凝集が生じるおそれがある。該第一の疎水性球状ゾルゲルシリカ微粒子は、常圧乾燥、減圧乾燥等によって粉体となる。
【００５８】
工程（Ａ３）：１官能性シラン化合物による表面処理工程
より好ましくは、上記工程（Ａ２）において得られた第一の疎水性球状ゾルゲルシリカ微粒子を含む溶媒分散液に、更に下記一般式（ＩＩＩ）で示されるシラザン化合物及び／又は下記一般式（ＩＶ）で示される１官能性シラン化合物を添加し、微粒子表面にあるシラノール基またはアルコキシ基と反応させることにより、該第一の疎水性球状ゾルゲルシリカ微粒子表面にＲ３３ＳｉＯ１／２単位を導入した第二の疎水性球状ゾルゲルシリカ微粒子を含む溶媒分散液を得る。
Ｒ３３ＳｉＮＨＳｉＲ３３  （ＩＩＩ）    （式（ＩＩＩ）において、Ｒ３は上記の通り）
Ｒ３３ＳｉＸ  （ＩＶ）    （式（ＩＶ）において、Ｒ３は上記の通り、Ｘはヒドロキシ基又は加水分解性基である。）
これにより、疎水性球状ゾルゲルシリカ微粒子表面にＲ３３ＳｉＯ１／２単位が導入される（第二の疎水性球状ゾルゲルシリカ微粒子）。
【００５９】
Ｘで表される加水分解性基としては、例えば、アルコキシ基、アミノ基、アシルオキシ基、及び塩素原子等が挙げられる。好ましくは、アルコキシ基、及びアミノ基であり、特に好ましくは、アルコキシ基の中でもメトキシ基、及びエトキシ基がよい。
【００６０】
一般式（ＩＩＩ）で示されるシラザン化合物としては、例えば、ヘキサメチルジシラザン、ヘキサエチルジシラザン、及びジオクチルテトラメチルジシラザン等が挙げられる。好ましくは、ヘキサメチルジシラザンである。また、一般式（ＩＶ）で示される１官能性シラン化合物としては、例えば、トリメチルシラノール、及びトリエチルシラノール等のモノシラノール化合物、トリメチルクロロシラン、及びトリエチルクロロシラン等のモノクロロシラン、トリメチルメトキシシラン、及びトリメチルエトキシシラン等のモノアルコキシシラン、トリメチルシリルジメチルアミン、及びトリメチルシリルジエチルアミン等のモノアミノシラン、トリメチルアセトキシシラン等のモノアシルオキシシランが挙げられる。好ましくは、トリメチルシラノール、トリメチルエトキシシラン、及びトリメチルシリルジエチルアミンがよい。特に好ましくは、トリメチルシラノール、及びトリメチルエトキシシランが挙げられる。
【００６１】
上記式（ＩＩＩ）又は（ＩＶ）で示される化合物の配合量は、親水性球状シリカ微粒子のＳｉ原子１モルに対して０．０１〜３０モル、好ましくは０．０５〜２０モルである。使用量が０．０１モルより少ないと系内から粒子を取り出す際、凝集の度合が激しく、うまく乾燥分離できない場合があり好ましくない。また、３０モルより多いと経済的不利が生じてしまう。この疎水化処理時における使用（添加）量を制御することで、取り出す球状シリカ微粒子の疎水化度を任意に調整できる。
【００６２】
上記工程（Ａ３）により第二の疎水性球状ゾルゲルシリカ微粒子を含む溶媒分散液が得られる。該分散液中の球状シリカ微粒子の濃度は３質量％以上１５質量％未満であるのがよく、好ましくは５〜１０質量％である。濃度が低すぎる条件下では生産性が低下してしまうため好ましくなく、濃度が高すぎる条件下では球状シリカ微粒子の粒子間における凝集が生じるおそれがある。該疎水性球状ゾルゲルシリカ微粒子は、常圧乾燥、減圧乾燥等によって粉体となる。
【００６３】
＜油中水滴型エマルジョン組成物＞
本発明のエマルジョン組成物は、上記油相成分、水相成分、及び疎水性球状ゾルゲルシリカ微粒子を含む油中水滴型エマルジョン組成物である。エマルジョン組成物中の球状ゾルゲルシリカ微粒子の量は、油相１００質量部に対して０．５〜４０質量部が好ましく、より好ましくは７〜２５質量部の範囲であるのがよい。球状シリカ微粒子の量が上記下限値未満であると、または上記上限値超であると、安定なエマルジョン組成物は得られない。
【００６４】
水性相成分の量は、油相成分１００質量部に対して１１〜８００質量部が好ましく、１００〜５００質量部の範囲がより好ましい。上記下限値未満あるいは上記上限値より多い場合、エマルジョン組成物の粘度は低く、保存安定性が低下する恐れがある。エマルジョン組成物には保存安定性を高める為に界面活性剤を配合することもできるが、化粧料、皮膚用製剤等の使用時には安全性が懸念されるため、配合量を極力少なくするか、含まないのがよい。より好ましくは、本発明のエマルジョン組成物は界面活性剤を含まない。
【００６５】
油中水滴型エマルジョン組成物の製造方法は、特に限定されず、従来公知のエマルジョンの製造方法にて行うことができるが、好ましくは、油相成分と疎水性球状ゾルゲルシリカ微粒子とを混合し、該混合物に水性相成分を徐々に添加して乳化する方法がよい。油相成分と疎水性球状ゾルゲルシリカ微粒子とを予め混和させることにより、保存安定性に優れるエマルジョンを効率良く得ることができる。水性相成分と疎水性球状ゾルゲルシリカ微粒子とは親和及び混和性が低い為、これらを先に混合すると、微粒子の持つ乳化能が低下する恐れがあり、良好なエマルジョンが得られない恐れがあるため好ましくない。また、水溶性成分を配合する場合には、予め水性相成分中に溶解させておくことが好ましい。
【００６６】
油相成分と疎水性球状ゾルゲルシリカ微粒子の混合方法は特に制限されるものでないが、プロペラ羽根、タービン羽根、およびパドル翼等の従来公知の攪拌機、もしくはホモディスパー等の高速回転遠心放射型攪拌機、及びホモミキサー等の高速回転せん断型攪拌機等の乳化分散機が使用できる。
【００６７】
油相成分と疎水性球状ゾルゲルシリカ微粒子との混合物への水性相成分の添加方法は、特に制限はないが、該混合物に水性相成分を添加した後に撹拌する方法、または該混合物の撹拌下に、水性相成分を一度に、もしくは徐々に添加する方法が挙げられる。水性相成分を徐々に添加する場合、添加は連続的に行ってもよいし段階的でもよい。撹拌は、ホモディスパー等の高速回転遠心放射型攪拌機や、ホモミキサー等の高速回転せん断型攪拌機等の乳化分散機を用いて行えばよい。また、保存安定性を高くする為に、得られた油中水滴型エマルジョン組成物を更に圧力式ホモジナイザー等の高圧噴射式乳化分散機、コロイドミル、及び超音波乳化機等の乳化機で処理してもよい。
【００６８】
本発明の油中水滴型エマルジョン組成物は、保存安定性に優れ、特に化粧料や皮膚用製剤に有用である。化粧料としては、例えば、乳液、クリーム、ファンデーション、化粧下地、コンシーラー、リップクリーム、頬紅、アイシャドウ、及びマスカラ等の皮膚用化粧料に好適である。皮膚用製剤としては、塗布薬、及び湿布薬等に利用できる。
【実施例】
【００６９】
以下、実施例及び比較例を示し、本発明をより詳細に説明するが、本発明は下記の実施例に制限されるものではない。
【００７０】
［疎水性球状ゾルゲルシリカ微粒子の合成］
［合成例１］
工程（Ａ１）：  親水性球状ゾルゲルシリカ微粒子の合成工程
攪拌機と、滴下ロートと、温度計とを備えた３リットルのガラス製反応器に、エタノール２１７．０ｇと、水２．３ｇと、２８％アンモニア水１７．３ｇとを入れて混合した。この溶液を６０℃となるよう調整し、攪拌しながらテトラエトキシシラン５４７．０ｇ（２．６３モル）、及び水１０９．８ｇと２８％アンモニア水２７．５ｇの混合溶液を共に３時間かけて滴下した。この滴下が終了した後、更に０．５時間攪拌を継続して加水分解を行うことにより、−ＳｉＯＲ’基を有する親水性球状ゾルゲルシリカ微粒子の溶媒分散液を得た。Ｒ'は実質的に水素原子であるが、少量のエトキシ基を含み得る。
【００７１】
工程（Ａ２）：  ３官能性シラン化合物による表面処理工程
上記工程（Ａ１）で得た親水性球状ゾルゲルシリカ微粒子の分散液に、室温でメチルトリエトキシシラン４．７ｇ（０．０３モル）を０．５時間かけて滴下した。滴下後も１２時間攪拌を継続することにより、シリカ微粒子表面に存在していたシラノール基の一部が疎水化処理された球状シリカ粒子の分散液を得た（第一の疎水性球状ゾルゲルシリカ微粒子分散液）。
【００７２】
工程（Ａ３）：  １官能性シラン化合物による表面処理工程
上記工程（Ａ２）で得られた第一の疎水性球状ゾルゲルシリカ微粒子分散液に、室温下でヘキサメチルジシラザン８４．５ｇ（０．５２モル）を添加した後、この分散液を５０〜６０℃に加熱して６時間反応させ、球状シリカ微粒子表面に存在するシラノール基をトリメチルシリル化した。次いで、この分散液中の溶媒を１３０℃、減圧下（６６５０Ｐａ）で留去することで、球状ゾルゲルシリカ微粒子１を１６８ｇ得た。（第二の疎水性球状ゾルゲルシリカ微粒子）。後述する方法により平均円形度を測定したところ０．８７であり球状であった。
【００７３】
［合成例２］
工程（Ａ１）における反応温度６０℃を５０℃に変更した他は上記合成例１における工程（Ａ１）〜（Ａ３）を繰り返して球状ゾルゲルシリカ微粒子２を１６６ｇ得た。
【００７４】
［合成例３］
工程（Ａ１）における反応温度６０℃を４０℃に変更した他は上記合成例１における工程（Ａ１）〜（Ａ３）を繰り返して球状ゾルゲルシリカ微粒子３を１６５ｇ得た。
【００７５】
［合成例４］
工程（Ａ１）における反応温度６０℃を７０℃に変更した他は上記合成例１における工程（Ａ１）〜（Ａ３）を繰り返して球状ゾルゲルシリカ微粒子４を１７０ｇ得た。
【００７６】
＜合成例５＞
工程（Ａ１）：  親水性球状シリカ微粒子の合成工程
攪拌機と、滴下ロートと、温度計とを備えた３リットルのガラス製反応器に、メタノール７９３．０ｇと、水３２．１ｇと、２８％アンモニア水４０．６ｇとを入れて混合した。この溶液を３０℃となるよう調整し、攪拌しながらテトラメトキシシラン６４６．５ｇ（４．２５モル）、及び水１２９．１ｇと２８％アンモニア水３１．８ｇの混合溶液を共に３時間かけて滴下した。この滴下が終了した後、更に０．５時間攪拌を継続して加水分解を行うことにより、−ＳｉＯＲ’基を有する親水性球状ゾルゲルシリカ微粒子の溶媒分散液を得た。Ｒ'は実質的に水素原子であるが、少量のメトキシ基を含み得る。
【００７７】
工程（Ａ２）：  ３官能性シラン化合物による表面処理工程
上記工程（Ａ１）で得たシリカ粒子の分散液に、室温でメチルトリメトキシシラン５．８ｇ（０．０４モル）を０．５時間かけて滴下した。滴下後も１２時間攪拌を継続して、シリカ粒子表面に存在していたシラノール基が疎水化処理された球状シリカ粒子の分散液を得た（第一の疎水性球状ゾルゲルシリカ微粒子分散液）。
【００７８】
工程（Ａ３）：  １官能性シラン化合物による表面処理工程
工程（Ａ２）で得られた第一の疎水性球状ゾルゲルシリカ微粒子分散液に、室温下でヘキサメチルジシラザン１３６．９ｇ（０．８５モル）を添加した後、この分散液を５０〜６０℃に加熱して６時間反応させ、シリカ粒子表面に残存していたシラノール基をトリメチルシリル化した。次いで、この分散液中の溶媒を１３０℃、減圧下（６６５０Ｐａ）で留去することで、球状ゾルゲルシリカ粒子５を２８５ｇ得た（第二の疎水性球状ゾルゲルシリカ微粒子）。後述する方法により平均円形度を測定したところ０．９０であり球状であった。
【００７９】
［合成例６］
合成例５の工程（Ａ３）におけるヘキサメチルジシラザン１３６．９ｇを３４．２ｇに変更した他は合成例５の工程（Ａ１）〜（Ａ３）を繰り返して球状ゾルゲルシリカ微粒子６を２８０ｇ得た。
【００８０】
［比較合成例７］
合成例５の工程（Ａ３）におけるヘキサメチルジシラザン１３６．９ｇを１３．６ｇに変更した他は合成例５の工程（Ａ１）〜（Ａ３）を繰り返して球状ゾルゲルシリカ微粒子７を２８１ｇ得た。
【００８１】
工程（Ａ１）で得られた各親水性球状ゾルゲルシリカ微粒子について、下記に従って粒子径を測定した。また合成例１〜７で得られた球状ゾルゲルシリカ微粒子１〜７について、下記に従って粒子径及び粒度分布を測定した。
【００８２】
１．工程（Ａ１）で得られた親水性球状シリカ微粒子の粒子径測定
工程（Ａ１）で得た親水性球状ゾルゲルシリカ微粒子の分散液を、シリカ微粒子の濃度が０．５質量％となるようにメタノールに添加し、１０分間超音波をかけることにより該シリカ微粒子を分散させた。分散させたシリカ微粒子の粒度分布を、動的光散乱法／レーザードップラー法ナノトラック粒度分布測定装置（日機装株式会社製、商品名：ＵＰＡ−ＥＸ１５０）により測定し、その体積基準メジアン径を算出した。なお、メジアン径とは粒度分布を累積分布として表した際の累積５０％に相当する粒子径である。結果を表１に示す。
【００８３】
２．工程（Ａ３）で得られた球状ゾルゲルシリカ微粒子の粒子径測定、及び粒度分布Ｄ９０／Ｄ１０値の測定
工程（Ａ３）で得た球状ゾルゲルシリカ微粒子１〜７の各々を０．５質量％となるようにメタノールに添加し、１０分間超音波をかけることにより該シリカ微粒子を分散させた。分散させたシリカ微粒子の粒度分布を、動的光散乱法／レーザードップラー法ナノトラック粒度分布測定装置（日機装株式会社製、商品名：ＵＰＡ−ＥＸ１５０）により測定し、その体積基準メジアン径を算出した。結果を表１に示す。
粒度分布Ｄ９０／Ｄ１０値の測定は、上記粒子径測定した際の分布において小さい側から累積が１０％となる粒子径をＤ１０、累積が９０％となる粒子径をＤ９０とし、測定された値からＤ９０／Ｄ１０値を算出した。結果を表１に示す。
【００８４】
３．工程（Ａ３）で得られた球状ゾルゲルシリカ微粒子の形状及び形態観察
電子顕微鏡（日立製作所製、商品名：Ｓ−４７００型、倍率：１０万倍）により球状ゾルゲルシリカ微粒子の形状および形態を観察した。微粒子の形状として、粒子を二次元に投影した時の円形度による評価を行った。円形度とは（粒子面積と等しい円の周囲長）／（粒子周囲長）であり、該値が０．８〜１の範囲にあるものを「球状」とする。結果を表１に示す。
【００８５】
４．工程（Ａ３）で得られた球状ゾルゲルシリカ微粒子の疎水化度の測定
容量２００ｍｌのビーカーに水５０ｍｌを秤採後、球状ゾルゲルシリカ微粒子０．２ｇを投入した。これをマグネティックスターラーで攪拌しながらビュレットにてメタノールを滴下、投入したシリカ微粒子の全量がビーカー内の溶媒に濡れて懸濁した点を終点とする滴定測定を実施した。この際、メタノールの直接投入時にシリカ微粒子に接触しないよう、チューブで溶媒内へ導入した。そして、滴定終点におけるメタノール−水混合溶媒中のメタノール体積％の値を、疎水化度とした。比較合成例７で得たシリカ微粒子は疎水化度０であった。従って、比較合成例７で得られた球状ゾルゲルシリカ微粒子は親水性である。一方、合成例１〜６で得られた球状ゾルゲルシリカ微粒子は表1に示す通り疎水化度３３〜６７を有し、疎水性であった（以下、疎水性球状ゾルゲルシリカ微粒子という）。
【００８６】
【表１】
2019085368.tif 000002
【００８７】
［実施例１〜１１、比較例１〜４］
下記実施例、及び比較例で使用した油相成分は以下の通りである。
油相成分１：ＫＦ−９６Ａ−６ｃｓ（商品名：信越化学工業（株）製、動粘度が６ｍｍ２／ｓのポリジメチルシロキサン）
油相成分２：ＫＦ−９９５（信越化学工業（株）製、デカメチルシクロペンタシロキサン）
油相成分３：ＴＭＦ−１．５（信越化学工業（株）製、メチルトリメチコン）
油相成分４：流動パラフィン（和光純薬工業（株）製）
油相成分５：クレアロール（Ｓｏｎｎｅｂｏｒｎ（株）製、炭化水素油）
油相成分６：ＳＡＬＡＣＯＳ  ９９（日清オイリオ（株）製、イソノニルイソノナネート）
また比較例２では、固体微粒子としてＶＰ  ＮＸ−２０００（日本アエロジル（株）製、乾式シリカ）を使用した。ＶＰ  ＮＸ−２０００は、体積メジアン径：１．３μｍ（日機装（株）製、粒度分布測定装置  マイクロトラック）、疎水化度：９．０９（メタノールウエッタビリティ）を有する。
【００８８】
油中水滴型エマルジョン組成物の調製
２００ｍｌのプラスチック製容器に、下記表２又は３に示した各組成にて油相成分及び（疎水性）球状ゾルゲルシリカ微粒子を仕込んだ。その後、高速回転せん断型攪拌機であるホモミキサー（プライミクス（株）製、乳化分散装置  ラボリューション（Ａ））を用いて、回転速度４０００〜５０００ｒｐｍで撹拌しながら、下記表２又は３に示す質量部の水性相成分を徐々に添加して乳化し、油中水滴型エマルジョン組成物を得た。ただし、比較例１及び２の組成物は乳化せずエマルジョンが得られなかった。そのため下記の評価を行っていない。
尚、下記表２及び３において、括弧内に示す数値は油相成分１００質量部あたりの各成分の質量部である。
【００８９】
［エマルジョンの粒子径測定及び保存安定性評価］
各エマルジョン組成物のエマルジョン粒子径を、偏光顕微鏡（Ｎｉｋｏｎ（株）製、偏光顕微鏡  ＥＣＬＩＰＳＥ  ＬＶ１００ＰＯＬ）を用いて観察した。
また、各エマルジョン組成物をガラス瓶に取り、室温下で１ヶ月静置保存した後の外観を観察し、エマルジョン組成物の保存安定性を評価した。評価は以下の指標に基づき行った。
Ａ：油相と水性相との間で分離は認められない
Ｂ：部分的に相分離が生じている
Ｃ：完全に２相（油相／水性相）に分離している
【００９０】
また、実施例４及び１０で得たエマルジョン組成物を、偏光顕微鏡を用いて観察した結果を図１及び２に示す。図１は実施例４のエマルジョン組成物であり、図２は実施例１０のエマルジョン組成物である。
【００９１】
【表２】
2019085368.tif 000003
【００９２】
【表３】
2019085368.tif 000004
【００９３】
表２に示す通り、本発明の油中水滴型エマルジョン組成物（実施例１〜１１）は、いずれもエマルジョンの粒子径（液滴径）が１０〜３０μｍであり、また保存安定性は高い。その一方、疎水化度が０の球状ゾルゲルシリカ微粒子を用いた比較例１や、疎水化度が１０以下である乾式シリカを固体微粒子として用いた比較例２では、乳化されなかった。
また、水性相成分量が少なすぎる又は多すぎる比較例３及び４の組成物はエマルジョンは形成できるものの、保存安定性は低い。
【００９４】
[油中水滴型エマルジョン組成物の油/水界面における疎水性球状ゾルゲルシリカ微粒子の吸着状態評価]
本発明の油中水滴型エマルジョン組成物の油／水界面におけるシリカ微粒子の吸着状態について、電子顕微鏡（日立ハイテクノロジーズ（株）製、走査型顕微鏡  Ｓ−４７００）を用いて観察・評価した。
【００９５】
上記観察を行うには、始めにエマルジョン組成物を固定化する必要がある。そこで、実施例４におけるＫＦ−９６Ａ−６ｃｓを反応硬化性シリコーン組成物（一価オレフィン性不飽和基を有するポリオルガノシロキサン／オルガノハイドロジェンポリシロキサン）に変更し、実施例４の工程を繰り返して油中水滴型エマルジョン組成物を調製した後、白金触媒を添加し、油相を硬化することでサンプルを作製した。
【００９６】
上記サンプルを、ナイフ（医療用メス）を用いて裁断し、１０５℃の空気恒温槽下で水分を蒸発させた。エマルジョン組成物に含まれていた水分が存在した半球状の凹み箇所を、電子顕微鏡により観察した結果を図３及び図４に示す。図３が全体像であり、図４が拡大像である。
【００９７】
本発明の油中水滴型エマルジョン組成物は図３及び４に示す通り、固体微粒子である疎水性球状ゾルゲルシリカ微粒子が規則的・最密充填レベルで油/水界面に配向・吸着している。
また、油/水界面におけるシリカ微粒子の配向は層状構造となっており、1層のみならず複層の状態で界面膜を形成している。
【００９８】
すなわち、本発明の油中水滴型エマルジョン組成物において、疎水性球状ゾルゲルシリカ微粒子が、最密充填レベルで規則的に油/水界面に配向していることにより、また、該ゾルゲルシリカ微粒子の吸着力の高さにより、その界面膜構造は強固なものとなり、安定なエマルジョン組成物を提供することができる。
【産業上の利用可能性】
【００９９】
本発明の油中水滴型エマルジョン組成物は保存安定性に優れ、特に化粧料や皮膚用製剤に有用である。
【図１】
2019085368.tif 000005
【図２】
2019085368.tif 000006
【図３】
2019085368.tif 000007
【図４】
2019085368.tif 000008